(57)【要約】      （修正有）【課題】耐久性を有し、容易に実施できる多孔性コーティングによる発光積層構造の提供。【解決手段】所定の屈折率ｎ１の平担な透明な基板１、全体に薄く着色された平担な第２基板１”、第１基板１と第２基板１”との間の積層中間層５、積層中間層５上に付着した光学的セパレータを成す多孔性コーティング２”、第１基板１の端部に連結された光源６、及び多孔性コーティング２”と第１基板１との間の内部後方散乱ネットワーク７及び／又は、第１基板の外面の外部散乱ネットワークを備える発光積層構造１００。多孔性コーティングの屈折率がｎ２であり、差ｎ１−ｎ２が０．１以上、好ましくは０．２以上である発光積層構造１００。第１基板１がクリア又はエキストラークガラスからなり、第２基板１”が薄く着色されたガラスである発光積層構造１００。【効果】板ガラス、装飾パネル、風防・サンルーフ・後部・側面の窓ガラス・反射防止用途等の用途に利用できる。【選択図】図１１
2015120632.tif 000002
【特許請求の範囲】
【請求項１】
一連の閉鎖細孔（２０）を有する、ゾル−ゲルタイプの本質的に無機物の少なくとも１種の多孔性コーティング（２、２’）（これの少なくとも最小特性寸法は、平均で、少なくとも２０ｎｍであり、１００ｎｍを超えない。）により少なくとも部分的に被覆された基板（１０、１０’、１０”、１００）。
【請求項２】
前記細孔が、一定の形状、好ましくは実質的に球状または卵状の形を有することを特徴とする、請求項１に記載の被覆された基板（１０、１０’、１０”、１００）。
【請求項３】
多孔性コーティング（２、２’）が、次のドーパント：Ａｌ、Ｚｒ、Ｂ、Ｓｎ、Ｚｎの少なくとも１種により好ましくはドーピング処理された、ハイブリッドまたは無機のシリカに本質的に基づくことを特徴とする、請求項１または２に記載の被覆された基板（１０、１０’、１０”、１００）。
【請求項４】
多孔性コーティング（２）が、特に粒状で、本質的に固体の少なくとも１種の細孔形成剤により得ることができ、細孔形成剤が場合によって除去されることを特徴とする、請求項１から３のいずれか一項に記載の被覆された基板（１０、１０’、１０”、１００）。
【請求項５】
多孔性コーティング（２’）が、第１液体、特にオイル系液体のナノ液滴の形態の少なくとも１種の細孔形成剤により得ることができ、前記ナノ液滴は、第２液体、特に水系液体中に分散されていて、第１および第２液体は非混和性であることを特徴とする、請求項１から４のいずれか一項に記載の被覆された基板（１０、１０’、１０”、１００）。
【請求項６】
多孔性コーティングが、疎水性および／または疎油性のグラフト化層、特に、フッ素化オルガノシラン系またはパーフルオロアルキルシラン系のグラフト化層により被覆されることを特徴とする、請求項１から５のいずれか一項に記載の被覆された基板（１０、１０’、１０”、１００）。
【請求項７】
多孔性コーティングが、シリカに基づくまたは二酸化ケイ素、準化学量論的酸化ケイ素およびオキシ炭化ケイ素、オキシ窒化ケイ素もしくはオキシ炭窒化ケイ素から選択される少なくとも部分的に酸化されたケイ素誘導体に好ましくは基づく、アルカリ金属に対するバリアおよび／または接着促進剤であり得る下層上に配置されることを特徴とする、請求項１から６のいずれか一項に記載の被覆された基板。
【請求項８】
多孔性コーティング（２、２’）が、６００ｎｍまたは５５０ｎｍにて、高密度の同じ無機材料の無機コーティングの屈折率より少なくとも０．１小さい屈折率を、好ましくは、６００ｎｍまたは５５０ｎｍにて、１．３を超えないまたは１．１さえ超えない屈折率を有することを特徴とする、請求項１から７のいずれか一項に記載の被覆された基板（１０、１０’、１０”、１００）。
【請求項９】
多孔性コーティング（２、２’）が多孔性の多層の状態にあり、この多層の多孔性コーティングは、特に厚さが増すにつれて益々多孔性である層の積重ねのために、異なるサイズの細孔を、異なる比率にて有することを特徴とする、請求項１から８のいずれか一項に記載の被覆された基板（１０、１０’、１０”、１００）。
【請求項１０】
多孔性コーティング（２、２’）の厚さが、単一層または多層かに関わらず、１００と２００ｎｍの間、特に１００と１５０ｎｍの間であることを特徴とする、請求項１から９のいずれか一項に記載の被覆された基板（１０、１０’、１０”、１００）。
【請求項１１】
基板（１、１’）が透明であり、特に、ガラス（１、１’）および／または１種もしくは複数のポリマーに基づき、好ましくは、多孔性コーティング（２、２’）の屈折率が基板の屈折率より小さいことを特徴とする、請求項１から１０のいずれか一項に記載の被覆された基板（１０、１０’、１０”、１００）。
【請求項１２】
基板が平坦であり、ガラスからなり、被覆された面が巨視的な凹凸を有し、例えば、１ミリメートルのほんの一部分から数ミリメートルの程度の深さを有する輪郭体、特に角錐を有することを特徴とする、請求項１から１１のいずれか一項に記載の被覆された基板（１０、１０’、１０”、１００）。
【請求項１３】
基板が、ソーダ−石灰−シリカガラスの、好ましくはエキストラ−クリアの板ガラス（１、１’）であり、被覆された基板が、６００ｎｍおよび／または５５０ｎｍにて９１％以上、好ましくは、４００と１２００ｎｍの間にて９０％以上の放射線透過ならびに／または６００ｎｍおよび／または５５０ｎｍで７％以下の光線反射を有することを特徴とする、請求項１から１２のいずれか一項に記載の被覆された基板（１０、１０’、１０”、１００）。
【請求項１４】
基板が板ガラス（１、１’）であり、被覆された板ガラスが、４５０℃以上、好ましくは６００℃以上の温度で熱処理され、特に強化ガラスであることを特徴とする、請求項１から１３のいずれか一項に記載の被覆された基板（１０、１０’、１０”、１００）。
【請求項１５】
基板（１、１’）が、水槽、店の窓、温室、カウンターもしくは店のガラス板、ディスプレイキャビネットまたは絵を保護するための板ガラスのような実用的な板ガラス、風防、後部の窓、サンルーフもしくは側面の窓のタイプの航空、海上または陸上輸送手段のための窓ガラス、または、窓、フランス窓、ガラス張り柱間もしくはコントロールタワータイプの建築物のための、もしくは分離窓のための、または、ディスプレイパネルもしくはバス待合所のタイプの都市備品のための、または、装飾パネルもしくは内部仕切りタイプの屋内装飾のための、家庭−電気用途のための、特に冷蔵庫もしくはオーブンの扉、ショーケース、家具の前面もしくはガラス−セラミックプレートのための板ガラスであり、基板が、その２つの主面に前記多孔性コーティングを好ましくは有すると理解されていることを特徴とする、請求項１から１４のいずれか一項に記載の被覆された基板。
【請求項１６】
有機発光デバイスの透明基板（１、１’）としての、被覆された面が外面である、請求項１から１４のいずれか一項に記載の被覆された基板の使用。
【請求項１７】
特に、Ｓｉ、ＣＩＳ、ＣｄＴｅ、ａ−Ｓｉ、ＧａＡｓもしくはＧａＩｎＰタイプの、少なくとも１つの光起電力電池（４、４’、４”）を備えるソーラーモジュール（１０、１０’）の、被覆された（１２）が外面である透明外側基板（１）としての、請求項１から１４のいずれか一項に記載の被覆された基板の使用。
【請求項１８】
外側基板（１）として、被覆された面（１２）が外面である、請求項１から１４のいずれか一項に記載の被覆された基板を使用することを特徴とする、特に、Ｓｉ、ＣＩＳ、ＣｄＴｅ、ａ−Ｓｉ、ＧａＡｓもしくはＧａＩｎＰタイプの、少なくとも１つの光起電力電池（４、４’、４”）を備えるソーラーモジュール（１０、１０’）。
【請求項１９】
全電流密度として表した効率が、反射防止多孔性コーティングを含まない外側基板を用いたモジュールの効率より、少なくとも２．５％大きい、または３．５％に達するほど大きいことを特徴とする、請求項１８に記載のソーラーモジュール（１０、１０’）。
【請求項２０】
請求項１から１４のいずれか一項に記載の前記被覆された基板（１’）（これは、平坦であるように選択され、特に、薄く着色されたガラス（１’）からなる。）；および
特に、Ｓｉ、ＣＩＳ、ＣｄＴｅ、ａ−Ｓｉ、ＧａＡｓもしくはＧａＩｎＰタイプの少なくとも１種の太陽電池（４”）（これは、特にガラスからなる平坦な第２基板（３）に取り付けられ、ラミネーション中間層を用いて、被覆された基板に積層されている（多孔性コーティングは積層面にある。）。）
を備えることを特徴とするソーラーモジュール（１０”）。
【請求項２１】
平坦であるように選択され、ガラス、特に、薄く着色されたガラスからなり、請求項１から１４のいずれか一項に記載のように被覆された基板；および
好ましくはガラスからなる、平坦な第２基板（これは、積層中間層を用いて該被覆された基板にラミネートされている（多孔性コーティングは積層面にある。）。）
を備えることを特徴とする多重ガラスユニット。
【請求項２２】
所定の屈折率ｎ１の平坦で透明な、特にクリアまたはエキストラ−クリアガラスからなる第１基板（１）；
全体に薄く着色された平坦な第２基板（１”）、特に、薄く着色されたガラス；
第１と第２基板との間の積層中間層（５）；
積層中間層上または第１基板上に付着した、光学的セパレータを成す多孔性コーティング（２”）（このコーティングは、屈折率がｎ２であり、差ｎ２−ｎ１が０．１以上である。）；
第１基板の端部に連結された光源（６）、特に、発光ダイオード；および
多孔性コーティングと第１基板との間の内部後方散乱ネットワーク（７）、および／または、第１基板の外面の外部散乱ネットワーク
を備えることを特徴とする発光積層構造（１００）。
【請求項２３】
被覆された前記中間層または被覆された第１基板が、請求項１から１４の一項に記載の被覆された基板であることを特徴とする、請求項２２に記載の発光ラミネート構造（１００）、特に、運搬手段の発光ルーフ、建築物、屋外または屋内用途のための発光２重ガラスユニット、例えば、カーテンウォール、仕切り、ドア、窓、テーブルまたは棚。
【請求項２４】
前駆体ゾルを熟成すること（このゾルは、溶媒中の、ドーピング処理されたまたはドーピング処理されていないシリカ酸化物タイプの、コーティング構成材料前駆体である。）；
ポリマー粒子の形態および／または第１液体、特にオイル中のナノ液滴の形態の固体細孔形成剤と混合すること（ナノ液滴は、非混和性の、特に水系の第２液体中に分散されており、粒子および／またはナノ液滴のサイズは、好ましくは、少なくとも２０ｎｍである。）；
基板上へ付着；
細孔形成剤の周りへの前駆体の縮合；および
少なくとも５００℃での、１５分を超えない時間の熱処理、特に強化、および／または、曲げ／成形処理
の逐次ステップを含むことを特徴とする、ガラス基板（１、１’）上のゾル−ゲルタイプの多孔性コーティング（２、２’）の製造方法。
【請求項２５】
前駆体ゾルを熟成すること（このゾルは、溶媒中の、ドーピング処理されたまたはドーピング処理されていないシリカ酸化物タイプの、コーティング構成材料前駆体であり、このゾルは、カリウム、ナトリウム、またはリチウムシリケートから選択される、でなければハイブリッドシリカタイプのゾルである。）；
ポリマー粒子の形態、または第１液体、特にオイル中のナノ液滴の形態の固体細孔形成剤と混合すること（ナノ液滴は、非混和性の、特に水系の第２液体中に分散されており、粒子および／またはナノ液滴のサイズは、好ましくは、少なくとも２０ｎｍである。）；
基板上へ付着；
細孔形成剤の周りへの前駆体の縮合；および
ポリマー抽出溶媒による細孔形成剤の除去（好ましくは、特に送風と共に赤外による８０℃での乾燥による高密度化またはＵＶ処理による高密度化がこれに続く。）
の逐次ステップを含むことを特徴とする、プラスチックおよび／またはガラス基板、特に、強化ガラス上のゾル−ゲルタイプの多孔性コーティング（２、２’）の製造方法。
【発明の詳細な説明】
【技術分野】
【０００１】
本発明は、多孔性材料の分野に関し、特に多孔性コーティング、その製造方法およびその用途に関する。
【背景技術】
【０００２】
ゾル−ゲル法によって得られる本質的に無機物の多孔性コーティングは、すでに知られている。こうして、文書ＥＰ１３２９４３３号は、５と５０ｇ／ｌの間の濃度を有するポリエチレングリコールｔｅｒｔ−フェニルエーテル（「トリトン」と呼ばれる）に基づく細孔形成剤を用いて、酸性媒体中で加水分解されたテトラエトキシシラン（ＴＥＯＳ）ゾルから製造される多孔性コーティングを開示する。この細孔形成剤の５００℃での燃焼は細孔を生成する。ガラス基板に付けられた時、このコーティングは、店の窓に用いられるまたは太陽電池の効率を上げるために用いられる反射防止コーティングとなる。
【０００３】
本発明の目的は、利用できる多孔性コーティングの範囲、特に工業的規模で製造され得るものの範囲をさらに広げることであり、このコーティングは、特に、光学的、電気的、磁気的、物理的または化学的な、新しい機能または性質を基板に付与するために、または一層好ましくは、知られている性質を向上させるために、基板上に付けられる。
【先行技術文献】
【特許文献】
【０００４】
【特許文献１】欧州特許出願公開第１３２９４３３号明細書
【発明の概要】
【発明が解決しようとする課題】
【０００５】
本発明の目的は、最も特別には、耐久性を有し、容易に実施できる多孔性コーティングを提供することである。
【課題を解決するための手段】
【０００６】
この目的のために、本発明は、ゾル−ゲルタイプで本質的に無機物の少なくとも１種の多孔性コーティングにより少なくとも部分的に被覆された基板を提供し、このコーティングは閉鎖細孔を有し、この最小特性寸法は、想定される機能および／または用途に応じて、平均で、少なくとも２０ｎｍ、好ましくは少なくとも４０ｎｍであり、同時に、好ましくは依然としてサブミクロンのサイズにある。
【図面の簡単な説明】
【０００７】
【図１】本発明による多孔性コーティングの横断面の走査電子顕微鏡写真である。
【図２】本発明による多孔性コーティングの横断面の走査電子顕微鏡写真である。
【図３】本発明による多孔性コーティングの横断面の走査電子顕微鏡写真である。
【図４】本発明による多孔性コーティングの上面の走査電子顕微鏡写真である。
【図４ａ】本発明による多孔性コーティングの横断面の走査電子顕微鏡写真である。
【図４ｂ】本発明による多孔性コーティングの横断面の走査電子顕微鏡写真である。
【図５】むき出しのＤｉａｍａｎｔタイプのエキストラ−クリアガラス、または本発明のよる多孔性コーティングにより被覆された様々な基板の透過スペクトルを示すグラフである。
【図６】むき出しのＰｌａｎｉｌｕｘガラス、またはそれぞれの面に本発明の多孔性コーティングを有する基板の透過スペクトルを示すグラフである。
【図７】むき出しのＤＩＡＭＡＮＴガラス、または本発明のよる多孔性コーティングにより被覆された基板の試験前および様々な試験後の透過スペクトルを示すグラフである。
【図８】本発明による多孔性コーティングにより被覆された基板が組み込まれたソーラーモジュールを示す図である。
【図９】本発明による多孔性コーティングにより被覆された基板が組み込まれたソーラーモジュールを示す図である。
【図１０】本発明による多孔性コーティングにより被覆された基板が組み込まれたソーラーモジュールを示す図である。
【図１１】本発明による多孔性コーティングにより被覆された基板が組み込まれた薄く着色された発光ラミネート板ガラスを示す図である。
【図１２】有機発光デバイス（このデバイスの基板は、むき出しであるまたは本発明による多孔性コーティングによりその外面に被覆されている。）の角度の関数としての透過率を示すグラフである。
【発明を実施するための形態】
【０００８】
第１に、出願人は、大きな細孔の方が、その性質、特に光学的性質（光の透過および反射、屈折率など）を劣化させやすい水または有機汚染物質による影響を受け難いことを見出した。これは、天候の気まぐれな変化に常に曝されているカーテンウォールまたは太陽電池の場合に一層重要である。
【０００９】
第２に、所望の分布で空間に分布され得る、十分に限定されたサイズ（特性寸法）および／または形状の細孔を得ることは、特に非線形光学およびオプトエレクトロニクスの分野における、根本的な努力目標を表す。本発明による多孔性コーティングは低細孔蛇行性（ｔｏｒｔｕｏｓｉｔｙ）を有する。
【００１０】
細孔形成の規則性は、特に、性質が材料の量に、また粒子のサイズ、形状または配置に結び付いている時に、基板表面に渡って均一である効果または性質を生ずることが望まれる用途で重要であり、これは、特に、光学的性質（反射防止、屈折率の組合せなど）に関してそうである。
【００１１】
そういうわけで、本発明による多孔性コーティングは、最も特別には、基板または場合による下層との境界から出発して空気または別の媒体との境界に達するまで、その厚さ全体を通して実質的に均一な分布を有し得る。均一な分布は、最も特別には、コーティングの等方性を確立するために有用であり得る。
【００１２】
細孔の最小特性寸法（また、好ましくは最大寸法も）は、より一層好ましくは少なくとも３０ｎｍであり得るが、好ましくは１００ｎｍを超えない、または８０ｎｍさえ超えない。これは、想定される用途に、またコーティングの厚さに依存する。
【００１３】
細孔は、さらに、サイズが単分散であり得るが、その場合、細孔のサイズは、２０ｎｍの最小値、好ましくは４０ｎｍの最小値、より一層好ましくは５０ｎｍの最小値に設定されるが、好ましくは１００ｎｍを超えない。これは、想定される用途に、またコーティングの厚さに依存する。
【００１４】
閉鎖細孔のほとんど（８０％以上）は、２０と８０ｎｍの間の、最小特性寸法を、好ましくはさらに最大寸法を、有し得る。
【００１５】
細孔の体積での比率は、１０％と９０％の間で、好ましくは８０％以下であり得る。
【００１６】
本発明による多孔性コーティングは力学的に安定である−それは高い細孔濃度でさえ崩れない。細孔は、容易に互いに分離し、よく独立させることができる。さらに、本発明による多孔性コーティングの凝集力および力学的一体性は優れている。最も特別で好ましいのは、本質的に連続した固体相を含み、こうして、主として（ナノ）粒子またはクリスタリットの状態の固体相ではなく、むしろ高密度の細孔壁を形成している多孔性コーティングである。
【００１７】
細孔は、特に米の粒のような、細長い形状を有し得る。より一層好ましくは、細孔は実質的に球状または卵状の形を有し得る。閉鎖細孔のほとんど、またはそれらの少なくとも８０％さえもが、実質的に同じ所定の形状を、特に、細長く、実質的に球状または卵状の形を有することが好ましい。
【００１８】
本発明のよる多孔性コーティングは、可視および／または近赤外における反射防止機能に関連して、有利には、１０ｎｍと１０μｍ（これらの境界値は含まれる）の間、特に５０ｎｍと１μｍの間、より一層特別には１００と２００ｎｍの間、特に１００と１５０ｎｍの間の厚さを有し得る。
【００１９】
多く化学元素が多孔性コーティングの主成分と成り得る。これは、本質的な構成材料として、元素：Ｓｉ、Ｔｉ、Ｚｒ、ＡｌまたはＷ、Ｓｂ、Ｈｆ、Ｔａ、Ｖ、Ｍｇ、Ｍｎ、Ｃｏ、Ｎｉ、Ｓｎ、ＺｎおよびＣｅの少なくとも１つによる少なくとも１つの化合物を含み得る。これは、特に、前記元素の少なくとも１つの単純酸化物または混合酸化物であり得る。
【００２０】
好ましくは、本発明による多孔性コーティングは、特に、ガラス基板とのその接着性およびその適合性のために、本質的にシリカ系であり得る。
【００２１】
コーティングの細孔構造はゾル−ゲル合成法に依存し、この方法は、本質的に無機物（すなわち、無機物、または無機物／有機物のハイブリッド）の材料が、特に、十分に限定された（複数の）サイズおよび／または（複数の）形状（細長い、球状、卵状など）の適切に選択された細孔形成剤と共に、凝結することを可能にする。細孔は、好ましくは、空である、または可能性として充填され得る。
【００２２】
そういうわけで、テトラエトキシシラン（ＴＥＯＳ）から、ナトリウム、リチウムもしくはカリウムシリケートから、または次の一般式の有機シラン前駆体から得られるハイブリッド材料から生成するシリカを選択することが可能である。
Ｒ２ｎＳｉ（ＯＲ１）４−ｎ
ここで、ｎは、０と２の間の整数であり、Ｒ１は、ＣｘＨ２ｘ＋１タイプのアルキル官能基であり、Ｒ２は、例えば、アルキル、エポキシ、アクリレート、メタクリレート、アミン、フェニルまたはビニル官能基が含まれる有機基である。これらのハイブリッド化合物は、一緒に混合されて、またはそれら自体で、適切なｐＨで、水溶液として、または水／アルコール混合物として使用され得る。
【００２３】
ハイブリッドコーティングとして、メチルトリエトキシシラン（ＭＴＥＯＳ）−非反応性有機基を有する有機シラン−系コーティングを選択することが可能である。ＭＴＥＯＳは、３つの加水分解性の基、および非反応性のメチルである有機部分を有する有機シランである。
【００２４】
有機官能基を保持することが望ましい場合、抽出溶媒は、特に、選択された有機細孔形成剤を除去するために、例えばポリメチルメタクリレート（ＰＭＭＡ）のときＴＨＦが選択され得る。本発明による多孔性コーティングは、少なくとも１種の固体細孔形成剤を用いて得られ得る。固体細孔形成剤は、細孔形成剤のサイズを慎重に選択することによって、コーティングの細孔サイズを変える可能性を提供する。
【００２５】
先行技術の局在化されていない細孔形成剤は、不定形のものであり、構造内で制御不能に膨張する。本発明による固体細孔形成剤は、細孔サイズのより良い制御（特に、大きなサイズの達成）、細孔組織のより良い制御（特に、均一な分布）、およびコーティング中の細孔含量のより良い制御ならびにより良い再現性を達成することを可能にする。
【００２６】
本発明による固体細孔形成剤は、また、知られている他の細孔形成剤、例えば、溶液（場合によって加水分解された形の）中の、陽イオン界面活性剤分子のミセル、または陰イオンもしくは非イオン界面活性剤または両親媒性分子（例えばブロックコポリマー）のミセルとは区別される。このような細孔形成剤は、狭いチャネル状の細孔、または２と５ｎｍの間の小さいサイズの多かれ少なかれ丸い細孔を生成する。
【００２７】
しかし、１つのコーティング（単一層か多層であるかに関わらず）に、様々な形状および／または細孔サイズを併せ持つことが有用であり得る。
【００２８】
本発明による細孔形成剤は、単一成分または多成分であっても、無機物または有機物またはハイブリッドであってもよく、好ましくは中実である、または中空でさえあり得る。
【００２９】
細孔形成剤は、好ましくは粒子状、好ましくは（準）球状であってよい。粒子は、好ましくは、１個ずつよく独立しており、そのために細孔サイズが容易に制御されることを可能にしている。細孔形成剤の表面が粗いかまたは滑らかであるかは重要でない。
【００３０】
中空細孔形成剤として、特に、中空シリカビーズを挙げることができる。中実細孔形成剤として、特にコア／シェル材料を有する、単一成分または２成分のポリマービーズを挙げることができる。
【００３１】
選択されたポリマー細孔形成剤は、細孔がこの細孔形成剤の形状およびサイズを実質的に有し得る多孔性コーティングを得るために、好ましくは除去され得る。
【００３２】
固体の、特にポリマーの細孔形成剤は、いくつかの形態で入手可能であり得る。これは、溶液中で安定であり得る−通常、コロイド状分散体が用いられる−または、これは、ゾルを生成するために使用される溶媒に該当する水性溶媒もしくはアルコール溶媒、またはこの溶媒に相溶する溶媒に再分散できる粉末状であり得る。
【００３３】
特に、次のポリマーの１つからなる細孔形成剤が選択され得る：
−ポリメチルメタクリレート（ＰＭＭＡ）；
−メチル（メタ）アクリレート／（メタ）アクリル酸コポリマー；
−ポリカーボネート、ポリエステル、ポリスチレンなど
またはこれらの材料のいくつかの組合せ。
【００３４】
本発明による多孔性コーティングを生成するために使用される別のタイプの細孔形成剤は、第１液体、特にオイル系のもののナノ液滴（これらは、第２の特に水系の液体中に分散されており、第１液体および第２液体は非混和性である。）の形態であり得る。例えば、これはナノエマルジョンであり得る。
【００３５】
ナノ液滴は、十分に限定されたサイズを有する細孔形成剤として働く。ナノ液滴を除去した後、ナノ液滴のサイズを有する実質的に球状の細孔が得られる。
【００３６】
第２液体は、好ましくは水系であり得るが、コーティングの構成材料を凝結させるのに役立ち得る。好ましくは、コーティング構成材料の前駆体ゾルは、この第２の液体と相溶し、ナノエマルジョンを不安定化しないように第１液体とは不相溶であるように選択され得る。
【００３７】
ナノ液滴は、特に、安定性を確保する界面活性剤系により水性媒体中に分散されたオイルのナノ液滴であり得る。これらのナノ液滴は、通常、界面活性剤の存在下に、水性相中で、オイル相を機械的に細分化することによって製造される。所望のサイズのナノ液滴は、特に、高圧ホモジナイザーに少なくとも１回それらを通すことによって得ることができる。
【００３８】
特に、化粧品および健康に関する分野において使用されるナノエマルジョンが、例えば、ＷＯ０２／０５６８３に記載のものが選択され得る。
【００３９】
本発明でのナノ液滴は、動物系または植物系オイル、ミネラルオイル、合成オイル、シリコーンオイル、炭化水素、特に脂肪族炭化水素およびこれらの混合物から好ましくは選択される少なくとも１種のオイルを含み得る。
【００４０】
次のオイルが特に選択され得る：
−パラフィンオイル；および
−炭化水素植物オイル。
【００４１】
本発明による多孔性コーティングの耐加水分解性をさらに向上させるために、疎油性および／または疎水性のグラフト化層、例えば、ＵＳ−Ａ−５３６８８９２およびＵＳ−Ａ−５３８９４２７に記載のフッ素化有機シラン系のもの、さらには、欧州特許出願第６９２４６３号に記載の（複数の）加水分解性フッ素化アルキルシラン系のもの、特に次の式のパーフルオロアルキルシランを、上に重ねるために選択することがまた可能である。
【００４２】
ＣＦ３−（ＣＦ２）ｎ−（ＣＨ２）ｍ−ＳｉＸ３
ここで、ｎは０から１２であり、ｍは２から５であり、Ｘは加水分解性官能基、例えば塩素化された基またはアルコキシ基である。
【００４３】
コーティングにより被覆されようとする表面の特質に応じて、その基板へのコーティングの接着を促進するためにおよび／または十分な品質のこの接着を得るために、プライマー層を介在させることが推奨されるまたは必要でさえあり得る。この目的のために、多孔性コーティングの構成材料の前駆体を含む組成物のｐＨ以上の等電ポテンシャル（ｉｓｏｅｌｅｃｔｒｉｃ  ｐｏｔｅｎｔｉａｌ）を有する層が、基板が該組成物と接触する前に基板に付着される。特に、テトラハロシランまたはテトラアルコキシシランタイプのプライマー下層が、欧州特許出願第０４８４７４６号に示されるように、選択され得る。
【００４４】
好ましくは、本発明の多孔性コーティングは、シリカ系、または、二酸化ケイ素、準化学量論的酸化ケイ素およびオキシ炭化ケイ素、オキシ窒化ケイ素もしくはオキシ炭窒化ケイ素系から選択される少なくとも部分的に酸化されたケイ素誘導体の下層を介在させて形成される。
【００４５】
下層は、すぐ下にある表面がソーダ−石灰−シリカガラスからなる時に、該下層がアルカリ金属に対するバリアとしての機能を果たすので、有用であると分かる。
【００４６】
下層は、すぐ下にある表面がプラスチックからなる時に、下層が多孔性コーティングの接着を向上させることができるので、有用であると分かる。
【００４７】
それ故に、この下層は、有利には、Ｓｉ、Ｏおよび場合によって炭素および窒素を含む。しかし、これはまた、ケイ素に比べて小さい比率の材料、例えば、Ａｌ、ＺｎまたはＺｒのような金属も含み得る。下層は、ゾル−ゲル法または熱分解、特に化学気相堆積（ＣＶＤ）によって付着され得る。後者の技術は、ＳｉＯｘＣｙまたはＳｉＯ２の層を、特にガラス基板の場合にフロートガラスのリボン上に直接付着させることによって、全く容易に得ることを可能にする。しかし、真空技術を用いて、例えばＳｉターゲット（場合によってドーピングされている）または亜酸化ケイ素ターゲットを用いる（反応性雰囲気、例えば、酸化および／または窒化雰囲気において）カソードスパッタリングによって、付着を実施することもまた可能である。この下層は、好ましくは、少なくとも５ｎｍの厚さ、特に１０と２００ｎｍの間、例えば、８０と１２０ｎｍの間の厚さを有する。
【００４８】
コーティングの構成材料は、それが特定の波長で透明であるように、好ましくは選択され得る。さらに、コーティングは、高密度の（細孔のない）同じ無機材料のコーティングの屈折率より、少なくとも０．１小さく、より一層好ましくは０．２または０．３小さい、６００ｎｍおよび／または５５０ｎｍでの屈折率を有し得る。好ましくは、６００ｎｍおよび／または５５０ｎｍでのこの屈折率は、１．３以下、または１．１以下、または、実に１に近い値（例えば、１．０５）であり得る。
【００４９】
目安を示すと、６００ｎｍで、ナノ多孔性シリカコーティングは、通常、約１．４５の屈折率を有し、酸化チタンコーティングは約２の屈折率を有し、ジルコニウムコーティングは約１．７の屈折率を有する。
【００５０】
屈折率は、必要であれば、細孔体積の関数として調節され得る。次の式が、屈折率を計算するために、第１近似として使用され得る：
ｎ＝ｆｎ１＋（１−ｆ）ｎｐｏｒｅ
ここで、ｆはコーティングの構成材料の体積分率であり、ｎ１は、その屈折率であり、ｎｐｏｒｅは、細孔の屈折率であり、それらが空である場合、通常１に等しい。
【００５１】
シリカを選択することによって、屈折率は、任意の厚さで、１．０５まで容易に下げられ得る。
【００５２】
コーティングの厚さも、また、適切な溶媒含量を選択することによって調節され得る。
【００５３】
反射防止用途では、効果は、屈折率が基板の屈折率の平方根に等しく（すなわち、１．５の屈折率のガラスでは１．２３の屈折率）、屈折率×厚さの積が波長の４分の１に等しい時に、最適である；また好ましくは、多孔性コーティングの屈折率は１．３未満であり、厚さは、約６００ｎｍでの最小反射では、約１２０ｎｍである、または、５５０ｎｍに対しては約１１０ｎｍであり得る。
【００５４】
本発明による多孔性コーティングの屈折率は、変化せず、環境にほとんど影響を受けない。
【００５５】
コーティングの構成材料は、ハイブリッドまたは無機シリカのいずれにしても、すでに説明したように、この材料の低屈折率のゆえに、好ましくはシリカであり得る。この場合、シリカは、良好な耐性が必要とされる用途（カーテンウォール、戸外用途など）の場合に、その耐加水分解性をさらに向上させるために、有利にはドーピング処理され得る。ドーパント元素は、好ましくは、Ａｌ、Ｚｒ、Ｂ、ＳｎおよびＺｎから選択され得る。ドーパントは、好ましくは１０ｍｏｌ％に達することがあり、より一層好ましくは５ｍｏｌ％までのモル濃度で、Ｓｉ原子を置き換えるように導入される。
【００５６】
本発明に関連する範囲内で、厳密さ無しに、「コーティング」という用語は、１つだけの層（単一層）または層の重なり（多層）のいずれかを意味すると理解されるべきである。
【００５７】
利点のある設計において、コーティングは、多孔性の多層の形態にあり、この多層の複数の多孔性コーティングは様々なサイズおよび／または様々な量の細孔を有し得る。特に、反射防止機能をより一層改善するために、厚さが増加するにつれて減少する可視屈折率を有する多層積層体が得られるように、多孔度が厚さと共に（したがって多層を有する基板から遠ざかるにつれて）増加する層を製造することが、好ましいことであり得る。多層は、平均屈折率が１．２から１．２５にて、好ましくは、１００と１５０ｎｍの間の、好ましくは約１２０ｎｍの厚さを有し得る。各単一層の屈折率×厚さの積の和は、屈折率×単一層等価物の厚さの積と同じであり得る。
【００５８】
第１の例において、１．５の屈折率の基板で、基板に最も近い多孔性層は、１．４の屈折率を有し（または、それは、多孔性でないシリカ層でさえあり得る。）、最も離れた多孔性層は１．１または１．０５の屈折率を有し得る。
【００５９】
第２の例において、（基板から始まって）１．３５に等しい屈折率ｎ１および４０ｎｍ±１０ｎｍの厚さの第１層、１．２５に等しい屈折率ｎ２および４０ｎｍ±１０ｎｍの厚さの第２層、ならびに１．１５に等しい屈折率ｎ３および４０ｎｍ±１０ｎｍの厚さの最後の第３層を備えるコーティングが選択される。
【００６０】
多孔性コーティングは、連続または非連続であってよく、被覆された基板の主面全体を実質的に占め得る。
【００６１】
さらに、基板は、好ましくは、本質的に透明な基板、特に、ガラスおよび／または（複数の）ポリマーもしくはプラスチック系のものであり得る。
【００６２】
多孔性コーティングを有する基板は、通常、様々な輪郭（ｃｏｎｔｏｕｒ）を有する本質的に平面の、または２次元の形（例えば、プレートまたはディスクなど）を有するが、それはまた、本質的に平らな表面の集合体例えば、立方体または平行六面体の形、またはそれ以外からなる容積のある形または３次元の形も有し得る。
【００６３】
基板は、平坦なまたは湾曲した、有機物または無機物、特に、シート、スラブ、管、繊維またはファブリックの形態のガラスであり得る。
【００６４】
ガラス材料の例を示すために、通常のソーダ−石灰組成物（場合によって、熱または化学的手段によって、硬くされているまたは強化されている。）、ホウケイ酸アルミニウムもしくはホウケイ酸ナトリウム、または任意の他の組成物のフロートガラスを挙げることができる。
【００６５】
ガラスは、着色されている（ｃｏｌｏｒｅｄ）、全体に薄く着色されている（ｂｕｌｋ−ｔｉｎｔｅｄ）、または装飾層を有し得る。
【００６６】
ガラスは、クリアまたはエキストラ−クリア（ｅｘｔｒａ−ｃｌｅａｒ）であってよく、非常に低含量の（複数の）酸化鉄を含み得る。例えば、それは、Ｓａｉｎｔ  Ｇｏｂａｉｎ  Ｇｌａｓｓによって「ＤＩＡＭＡＮＴ」商品群の下に販売されているガラスの１つであり得る。
【００６７】
有利には、多孔性コーティングにより被覆される主面は、１ミリメートルのほんの一部分の程度から数ミリメートルの範囲、特に、０．００１ｍｍから５ｍｍの範囲（例えば、１から５ｍｍの範囲）の深さを特に有する、窪んだまたは盛り上がった輪郭体（ｆｅａｔｕｒｅ）（例えば、角錐の輪郭体）の形の巨視的な凹凸（ｒｅｌｉｅｆ）を有し得る。
【００６８】
好ましくは、前記輪郭体は、互いに可能な限り接近しており、例えば、１ｍｍ未満離れた、好ましくは０．５ｍｍ未満離れた、より一層好ましくは切れ目なく続く、それらの基部を有する。
【００６９】
前記輪郭体は、例えば、円錐形、または多角形の底面（例えば、三角形または正方形または長方形または六角形または八角形の底面）を有する角錐形を有することができ、該輪郭体は、可能性として、凸形（すなわち、構造が付与された表面の基本面から突き出ている）である、または凹形（すなわち、プレートの本体に窪みを成している）であり得る。
【００７０】
円錐形または角錐形を有する輪郭体の場合には、該円錐または該角錐の先端角の１／２が７０°未満、好ましくは６０°未満、例えば２５°から５０°の範囲であることが好ましい。
【００７１】
例えば、構造が付与されプリントされた平坦なガラスとして、Ｓａｉｎｔ  Ｇｏｂａｉｎ  Ｇｌａｓｓによって「ＡＬＢＡＲＩＮＯ」商品群の下に販売されているガラスを選択できる。
【００７２】
このように構造が付与され、被覆された表面を有する透明基板は、次の効果を併せ持つ。
例えば、その表面に、整列し全く切れ目なく続く凹の輪郭体（この輪郭体は四角錐の形を有する）の配列を有する構造化されたプレートを開示するＷＯ２００３／０４６６１７（参照により組み込む）に例示されている光トラッピング；および
反射防止の面。
【００７３】
プラスチックの例を示すために、ポリメチルメタクリレート（ＰＭＭＡ）、ポリビニルブチラール（ＰＶＢ）、ポリカーボネート（ＰＣ）もしくはポリウレタン（ＰＵ）、熱可塑性エチレン／酢酸ビニルコポリマー（ＥＶＡ）、ポリチレンテレフタレート（ＰＥＴ）、ポリブチレンテレフタレート（ＰＢＴ）、ポリカーボネート／ポリエステルコポリマー、エチレン／ノルボルネンもしくはエチレン／シクロペンタジエン型のシクロオレフィンコポリマー、イオノマー樹脂、例えば、ポリアミンによって中和されたエチレン／（メタ）アクリル酸コポリマー、熱硬化もしくは熱架橋性ポリマー、例えば、ポリウレタン、不飽和ポリエステル（ＵＰＥ）、エチレン／酢酸ビニルコポリマーなど、またはこれらの材料のいくつかの組合せを挙げることができる。
【００７４】
この基板は、好ましくは、前記タイプのガラス材料またはプラスチックからなる。それは、１枚のシート、組み合わせた数枚のシートから形成されたラミネート、でなければ、嵩のある物体（被覆されようとする物体表面は、通常、滑らかであるが必ずしも平面ではない。）からなり得る。基板は、ラミネーション中間層であってもよい。
【００７５】
この基板は、ソーダ−石灰−シリカガラス、特に、エキストラ−クリアガラスからなる板ガラスであってよく、被覆された基板は、
−６００ｎｍおよび／または５５０ｎｍにて、好ましくは全波長域で、９１％以上、または９２％以上、または９３％もしくは９４％以上でさえある光線透過、すなわち、透明担体基板の光線透過における、通常、少なくとも２％の増加、または３％もしくは４％でさえある増加；
−７％以下、または４％以下でさえある、６００ｎｍおよび／または５０ｎｍでの、または好ましくは全可視域での、光線反射；
を有し得る。
【００７６】
特性波長として、光起電力用途では６００ｎｍが好ましくは選択され、他方、店の窓の反射防止用途では５５０ｎｍが代わりに選択される。
【００７７】
多孔性コーティングにより被覆された基板の用途、特に反射防止用途は数多くある：
−水槽、店の窓、温室、カウンターガラス面、または絵を保護するための板ガラスのような実用的な板ガラスとして；
−都市の備品（ディスプレイパネル、バス待合所など）または屋内装飾（装飾パネル）用、または家具（家具壁など）用；
−風防、後部の窓、サンルーフまたは側面の窓のタイプの、航空、海上または陸上（鉄道もしくは道路）輸送手段用；
−建築物（窓、フランス窓）用；および
−家庭−電気用途（冷蔵庫の扉、オーブンの扉、家具のショーケース、ガラス−セラミックプレート）。
【００７８】
特に、屋内用途として、美術館のショーケースを作るための絵を保護することを意図する板ガラス、ディスプレイキャビネット、内部仕切り（病院、無塵室、制御室）、テレビおよび録音スタジオ、翻訳ブースもまた挙げることができる。屋外用途として、店の窓、レストランのガラス付き柱間、コントロールタワー（空港および港のための）、ならびに、戸外の分離用ガラス（スタジアムなどで観客を隔てるための）もまた挙げることができる。指示または広告パネル（鉄道の駅、空港などのための）および産業機械（クレーン、トラクター）を運転する機関士室もまた挙げることができる。
【００７９】
最も一般に行われている反射防止用途では、その目的は、基板の光透過を増すために、基板の光反射を減らすことである。したがって、それらは、可視領域の波長を考慮に入れさえすれば最適化される。
【００８０】
これらの一般に行われている反射防止用途におけるより良い効率のために、基板は、好ましくは、その主面のそれぞれに多孔性コーティングを有し得る。
【００８１】
各面が反射防止コーティングにより被覆されたこの基板は、５５０ｎｍにて、または好ましくは全可視領域にて、９２％以上、または９５％以上でさえある、または９６％から９７％以上でさえある光透過を、すなわち、典型的には、透明担体基板の光透過における少なくとも３％、またはさらに５％もしくは６％の増加を有し得る。
【００８２】
こうして、さらに、被覆された基板は、広帯域の反射防止では、４００と１２００ｎｍの間の波長領域で少なくとも９０％の透過を有し得る。
【００８３】
さらに、本発明による多孔性コーティングにより被覆された基板は、有機発光デバイス（ＯＬＥＤ）のための基板（コーティング面が外面である）として使用され得る。
【００８４】
この多孔性コーティングは、すでに生じた光線の取出しを増すことを可能にする。斜めの入射（特に約３０°）での取出しが最適に選択され得る。
【００８５】
有機発光積層体の例は、例えば、文書ＵＳ６６４５６４５に記載されている。
【００８６】
ＯＬＥＤは通常、用いられる有機材料に応じて２つに大きく分類される。発光層が小さい分子である場合、デバイスはＳＭ−ＯＬＥＤ（低分子有機発光ダイオード）と呼ばれる。有機発光層がポリマーである場合、デバイスはＰＬＥＤ（ポリマー発光ダイオード）と呼ばれる。
【００８７】
さらに、特定の用途で、透明基板の透過を、可視領域においてだけでなく、向上させる必要が、やはりあり得る。これは、特にソーラーパネル、殊に、太陽熱捕集器または光起電力電池（例えば、シリコン電池）の場合である。
【００８８】
このような光起電力電池は、それらのエネルギー変換効率を特徴付けるそれらの量子効率を最大化するために、光起電力電池が可視部において、しかしまたそれを超えて、最も特別には、近赤外において捕捉する最大量の太陽エネルギーを吸収する必要がある。
【００８９】
したがって、それらの効率を増すためには、光起電力電池にとって重量な波長において、このガラスを通しての太陽エネルギーの透過を最適化することが明らかである。
【００９０】
可視波長および近赤外波長に渡る範囲において高い光透過を得ることによって、高いエネルギー変換効率を確保することが可能であり、この高い透過は、電池内で、この変換効率を実際に決める特性パラメータＩｓｃ（短絡電流）の変化により生じる。
【００９１】
このように、本発明の別の主題は、少なくとも１つの光起電力電池のための外側基板としての、本発明による被覆された基板であり、被覆面は言うまでもなく外面（電池の反対側）である。
【００９２】
一般的に言えば、このタイプの製品は、直列につながれ、２つの基板（外側基板は透明で、特にガラスである）の間に置かれた、光起電力電池の形で販売されている。「ソーラーモジュール」の名称で呼ばれ、販売されているのは、基板と（複数の）光起電力電池とのこの組合せである。
【００９３】
それ故に、被覆された基板（その外面が被覆されている）は、特に、単結晶もしくは多結晶Ｓｉ型（例えば、ウェハ）またはａ−ＳｉまたはＣＩＳ、ＣｄＴｅ、ＧａＡｓもしくはＧａＩｎＰ型の１つまたは複数の光起電力電池を含むソーラーモジュールの外側透明基板であり得る。
【００９４】
本発明によるソーラーモジュールの一実施形態において、被覆されたエキストラ−クリアガラスを用いると、本発明によるソーラーモジュールは、反射防止コーティングを含まないエキストラークリアガラスからなる外側基板を用いるモジュールに比べて、その効率が、全電流密度として表して、少なくとも２．５％もしくは２．９％、または実に３．５％まで向上する。
【００９５】
ソーラーモジュールの一実施形態において、このソーラーモジュールは、平坦であるように選択され、特に薄く着色されたガラスであり得る第１基板、および光起電力電池を、特にガラスからなり積層中間層を用いて第１基板に積層された平坦な第２基板と組み合わせて含み得る。さらに、低屈折率多孔性コーティングが、第１基板の積層面に付着され得る、または第１基板に面する側の積層中間層面にすら付着され得る。
【００９６】
本発明はまた、平坦な第１基板（これは、好ましくは、ガラス、特に、クリアまたは薄く着色されたガラスからなる。）、および、積層中間層を用いて第１基板に積層された平坦な第２基板（これは、好ましくは、ガラスからなる。）を含む多重ガラスユニットにも関し得る。さらに、低屈折率多孔性コーティングが、第１基板の積層面に付着され得る、または第１基板に面する側の積層中間層面にすら付着され得る。
【００９７】
この多重ガラスユニットは、前記の全ての用途に使用され得る（建築、自動車、屋内および屋外用途などのために）。
【００９８】
この多孔性コーティングは、外側ガラスと光起電力電池との間の、または第１と第２基板との間の光学的セパレータとしての役目を果たす。このように、所望の外観、例えば着色したまたは薄く着色した外観を保つことが可能であり、これは、建築物のカーテンウォールでは特に有用である。この効果は、可能な最低の屈折率が選択された場合に、最高となる。
【００９９】
また、後者の積層の適用において、好ましくはすでに上に記載された（大きな細孔、ビーズまたはナノ液滴などによって製造される）低屈折率多孔性コーティングは、第１基板の屈折率ｎ１より小さい屈折率ｎ２を有し得るので、特に、その結果、ｎ２−ｎ１は、好ましくは全可視領域に渡って、０．１以上、または０．２以上でさえあり、例えば０．４に達する。
【０１００】
特に、屈折率１．５のガラス第１基板では、１．４または実に１．１まで小さい屈折率ｎ２が選択され得る。
【０１０１】
光学的セパレータを成す多孔性コーティングの厚さは、好ましくは、２００ｎｍ以上、または４００ｎｍ以上でさえあり得るが、好ましくは１μｍ未満である。
【０１０２】
第３の積層構成において、発光積層構造が提案され、この構造は、
−所定の屈折率がｎ１、特に、クリアもしくはエキストラ−クリアガラスからなる、またはプラスチックでもよい透明で平坦な第１基板；
−全体に薄く着色された平坦な第２基板、特に、薄く着色されたガラス；
−第１と第２基板との間の積層中間層；
−光学的セパレータを成す多孔性コーティング、積層中間層に、または第１基板に付着される、この多孔性コーティングは、屈折率がｎ２であり、差ｎ２−ｎ１は、好ましくは全可視領域に渡って、０．１以上、または０．２以上でさえあり、例えば０．４に達する；
−第１基板の端部に連結された光源、特に、発光ダイオード（ＬＥＤ）；および
−多孔性コーティングと第１基板の間の内部後方散乱ネットワーク、および／または、第１基板の外面の外部散乱ネットワーク；
を含む。
【０１０３】
光学的セパレータを成す多孔性コーティングは、光導波管を成す透明な第１基板の中に、光線を反射する。
【０１０４】
多孔性コーティングの厚さは、好ましくは、２００ｎｍ以上、または４００ｎｍ以上でさえあり得るが、好ましくは１μｍ未満である。
【０１０５】
例えば、特に、１．５の屈折率のガラス第１基板では、多孔性コーティングは、１．４から１．１の屈折率を有するように選択され得る。
【０１０６】
内部後方散乱ネットワークの場合には、この多孔性コーティングは、内部ネットワークの間にだけ付着され得る、そうでなければ、内部ネットワークも覆う。
【０１０７】
内部ネットワークは後方散乱であり、好ましくは、５０％以上、または８０％以上でさえある拡散反射率を有する。
【０１０８】
外部ネットワークは散乱であり、光を取り出す役目を果たし、好ましくは、５０％以上、または８０％以上でさえある拡散透過率を有する。
【０１０９】
散乱または後方散乱ネットワークは、例えば０．２ｍｍから２ｍｍの範囲で、好ましくは１ｍｍ未満の幅（平均で）を有し、ミクロンサイズの厚さ、例えば、５から１０μｍの厚さの散乱輪郭体から形作られ得る。散乱輪郭体の間の間隔（平均で）は、０．２と５ｍｍの間であり得る。ネットワークを形作るために、コーティングに構造が付与され得る。
【０１１０】
散乱または後方散乱ネットワークは、好ましくは、本質的に無機物であり、無機バインダーおよび／または無機散乱粒子に基づき得る。
【０１１１】
後方散乱ネットワークの例を示すために、仏国特許出願ＦＲ２８０９４９６に記載の散乱層を選択することが可能である。
【０１１２】
薄く着色された第２基板は、例えば、太陽から来る熱を保存し得る。一定の透明性が、例えば、海上輸送または地上輸送手段（自動車、産業用の運搬手段など）のルーフ用として、外部を見るために、保持され得る。
【０１１３】
Ｓａｉｎｔ−Ｇｏｂａｉｎ  Ｇｌａｓｓによって販売されているＶＥＮＵＳ製品群のガラスＶＧ１０またはＶＧ４０が、例えば、選択され得る。
【０１１４】
ガラスＶＥＮＵＳ  ＶＧ１０は、次の特性を有する：厚さに応じて、１０と１５％の間のＴＬ、および８と１２．５％の間のＴＥ（ＴＥ−ＰＭ２規格による）。ガラスＶＥＮＵＳ  ＶＧ４０は、次の特性を有する：厚さに応じて、３５と４２％の間のＴＬ、および２２と２８％の間のＴＥ（ＴＥ−ＰＭ２規格による）。
【０１１５】
建築用途のために、例えば、Ｓａｉｎｔ−Ｇｏｂａｉｎ  Ｇｌａｓｓによって販売されているＰＡＲＳＯＬ製品群の全体に薄くブロンズ、灰色または緑色に着色されたガラスを用いることが可能である。例えば、ガラスＰＡＲＳＯＬ  ＧＲＩＳは、次の特性を有する：厚さに応じて、２６と５５％の間のＴＬ（光源Ｄ６５の下で）、および２９と５７％の間のＴＥ（ＰＭ２規格による）。
【０１１６】
発光は、装飾的であっても、周囲になじむものであっても、有色であってもそうでなくてもよい。発光は、意図される用途（意匠文字付きガラス、薄く着色されたガラス、装飾ガラスなど）に応じて、均質であることもそうでないこともある。
【０１１７】
発光ラミネート構造において、被覆された中間層、または好ましくは、被覆された第１基板は、すでに上で記載された多孔性コーティングにより被覆された基板であり得る。
【０１１８】
発光ラミネート構造は、最も特別には、発光ルーフ、運搬手段のドア、建築物のための発光２重ガラスユニット、屋外または屋内用途、例えば、カーテンウォール、仕切り、ドア、窓、テーブルまたは棚であり得る。
【０１１９】
積層構造のこれらの例において、光学的セパレータを成す多孔性コーティングは、代わりに、先行技術の様々な技術を用いて形作られてもよい。
【０１２０】
第１の実施形態において、細孔は、ナノスケールのビーズ、例えばシリカビーズの目の詰んでいない積み重なりの隙間であり、このコーティングは、例えば文書米国特許出願公開第２００４／０２５８９２９号明細書に記載されている。
【０１２１】
第２の実施形態において、多孔性コーティングは、ＮＨ３蒸気によって高濃度化された濃厚シリカゾル（シリカオリゴマー）を付着させることによって得られ、このコーティングは、例えば、文献、国際公開第２００５／０４９７５７号パンフレットに記載されている。
【０１２２】
第３の実施形態において、多孔性コーティングは、文書ＥＰ１３２９４３３に記載されているように、やはりゾル−ゲルタイプのものであり得る。多孔性コーティングは、また、他の知られている細孔形成剤：溶液（可能性として、加水分解された形の）中の陽イオン界面活性剤分子のミセル、または、陰イオンもしくは非イオン界面活性剤、または両親媒性分子（例えばブロックコポリマー）のミセルを用いても得ることができる。
【０１２３】
ラミネーション中間層として、特に、熱可塑性樹脂のシート、例えば、ポリウレタン（ＰＵ）、ポリビニルブチラール（ＰＶＢ）もしくはエチレン−酢酸ビニル（ＥＶＡ）のシート、または熱架橋性（エポキシもしくはＰＵ）または紫外線架橋性（エポキシ、アクリル樹脂）である多成分または１成分樹脂のシートを選択することが可能である。
【０１２４】
さらに、本発明による多孔性コーティングを有する基板が板ガラスである場合、被覆される時に、板ガラスは、強化（または曲げ）処理のために、３５０℃以上、好ましくは５００℃以上、または６００℃以上でさえある温度で熱処理され得る。好ましくは、板ガラスは強化ガラスである。
【０１２５】
これは、本発明による多孔性コーティングが、クラックを生じることなく、またその光学的性質、耐久性および耐加水分解性における認められる低下なしに、高温の熱処理に耐えることができるためである。このように、ガラスが、通常５００℃と７００℃の間で熱処理される前に、特に、それを強化および曲げ／成形する前に、如何なる問題も生じることなく、多孔性コーティングを付着できることは、熱処理の前に付着を実施することが工業的観点からより簡単であるために、利点のあることになる。こうして、担体ガラスが熱処理を受けることを意図されているかどうかに関わらず、１つの反射防止構成を得ることが可能である。
【０１２６】
コーティングを高密度化し、可能であれば細孔形成剤を除去するために、通常、３５０℃と４５０℃の間のより低温での熱処理を前もって実施する必要はない。このように、多孔性コーティングの高密度化／生成は、強化または曲げ処理の間に実施され得る。
【０１２７】
さらに、本発明の別の主題は、多孔性コーティングを有する基板の製造方法であり、この方法は次の逐次ステップを含むゾル−ゲルタイプのものである：
−ゾルを熟成すること、このゾルは、溶媒、特に水性および／またはアルコール性溶媒中の、ドーピング処理されたまたはドーピング処理されていないシリカ酸化物タイプの、特にハライドまたはケイ素アルコキシドのような加水分解性化合物の、コーティング構成材料前駆体である；
−粒子の形態の固体ポリマー細孔形成剤、および／または、第１液体、特にオイル中のナノ液滴の形態の液体細孔形成剤と混合すること、ナノ液滴は、非混和性の、特に水系の第２液体中に分散されており、粒子またはナノ液滴は、好ましくは、サイズ（小さい方および／または大きい方の特性寸法）が、少なくとも２０ｎｍ、特に４０と１００ｎｍの間である；
−基板上への付着；
−細孔形成剤の周りでの前駆体の縮合；
−少なくとも５００℃での、少なくとも６００℃でさえの、１５分を超えず、好ましくは５分を超えない時間の熱処理、特に強化および／または曲げ／成形処理。
【０１２８】
固体細孔形成剤は、有利には、ビーズ、好ましくは、特に、ＰＭＭＡ、メチルメタクリレート／アクリル酸コポリマーまたはポリスチレンタイプの、ポリマービーズを含み得る。
【０１２９】
ナノ液滴の形態の液体細孔形成剤は、有利には、前記オイルを含み得る。
【０１３０】
このように、熱処理は、細孔形成剤を除去するステップ、およびコーティングを高密度化するために縮合を完了させるステップを含み得る。
【０１３１】
基板への付着は、噴霧によって、またはシリカゾルへの浸漬およびそこからの引き上げ（ディップコーティング）によって、スピンコーティングによって、フローコーティングもしくはロールコーティングによって実施され得る。
【０１３２】
前記方法は、さらに、１２０℃以下のまたは１００℃以下の温度での溶媒の除去を含み得る。
【０１３３】
特にプラスチックまたはガラス基板（特に、すでに強化されたもの）の場合におよび／またはハイブリッドゾルを用いる場合に有用な、第１の変形形態として、選択された前記ポリマー細孔形成剤は、ポリマー抽出溶媒（例えばＰＭＭＡの場合にはＴＨＦ）の添加によって除去されてよく、高密度化は、例えば、ＵＶ架橋性（メタクリレート、ビニル、アクリレートなど）官能基を有するハイブリッドシリカゾルでは、ＵＶ処理によって実施され得る。
【０１３４】
プラスチックおよび／またはガラス基板（特に、すでに強化された）の場合に有用な、第２の変形形態として、コーティング構成材料の前駆体ゾルは、例えばフローコーティングによって付着される、リチウム、ナトリウムまたはカリウムシリケートである。プラスチック（またはガラス）基板の場合において、選択された前記ポリマー細孔形成剤は、ポリマー抽出溶媒（例えばＰＭＭＡの場合にはＴＨＦ）の添加によって除去され、高密度化は、１００℃以下、例えば８０℃の温度で、可能性として送風と共に、赤外乾燥によって行われる。
【０１３５】
ガラス基板の場合には、選択された前記ポリマー細孔形成剤の除去、および高密度化は、３５０℃以上で実施され得る。
【０１３６】
本発明の詳細および利点のある特徴は、これから、図を用いる以下の非限定的実施例から明らかになる。
【０１３７】
図１から４ｂは、本発明による多孔質コーティングの横断面及び上面の走査電子顕微鏡写真である。
図５から７は、むき出しの基板または本発明のよるまたは比較例による多孔質コーティングにより被覆された様々な基板の透過スペクトルを示すグラフである。
図８から１０は、本発明による多孔質コーティングにより被覆された基板が組み込まれたソーラーモジュール３例を示す図である。
図１１は、本発明による多孔質コーティングにより被覆された基板が組み込まれた、薄く着色された発光ラミネート板ガラスを示す図である。
図１２は、有機発光デバイス（このデバイスの基板は、むき出しであるまたは本発明による多孔質コーティングによりその外面に被覆されている。）の角度の関数としての透過率を示すグラフである。
【実施例】
【０１３８】
製造実施例
・シリーズ１
厚さ２．１ｍｍのフロートガラス（エキストラ−クリアのソーダ−石灰−シリカガラス、例えば、Ｓａｉｎｔ−Ｇｏｂａｉｎ  Ｇｌａｓｓにより販売されているガラスＤｉａｍａｎｔ）から１０ｃｍ×１０ｃｍの寸法の試料を切り出した。これらの試料をＲＢＳ溶液により洗い、次いで、すすぎ洗いし、乾燥し、４５分間ＵＶオゾン処理を行った。
【０１３９】
これらの試料の各々のスズ面、すなわちバス（ｂａｔｈ）面に、本発明による多孔性コーティングを付けようとした。フロートガラスは、選択された厚さおよび屈折率を場合によって調節することによって、約５０から１００ｎｍの厚さを有する、例えば、ＳｉＯ２、ＳｉＯＣまたはＳｉＮｘのタイプの、アルカリ金属バリア下層を備えていてもよい。
【０１４０】
多孔性コーティングの形成方法を下に記載する。
【０１４１】
この方法の第１ステップは、液体処理組成物（以後、「ゾル」と呼ぶ）を調製することからなっていた。
【０１４２】
ゾルは、２０．８ｇのテトラエチルオルソシリケート、１８．４ｇの無水エタノール、およびＨＣｌを用いて酸性にしたｐＨ＝２．５の７．２ｇの水溶液を混合することによって得た。対応するモル比は、１：４：４であった。この組成物は、アルコキシド前駆体を完全に加水分解するために、好ましくは、４時間混合した。
【０１４３】
この方法の第２ステップは、上で得たシリカゾルを、試料に応じて、様々な比率で、様々なタイプの細孔形成剤（すなわち、サブミクロンのポリマービーズ）と混合することからなっていた。
【０１４４】
第１の構成（試行１から４）において、エタノール中に分散したＰＭＭＡビーズを組み入れた（２０ｗｔ％）。様々な量のビーズを、広い屈折率範囲を得るために加えた。所定のエタノール含量が、所望のコーティング厚さに合わせて優先される。これらのビーズは、Ｍａｌｖｅｒｎ  Ｎａｎｏ  ＺＳ装置を用いる動的光散乱によって測定して、８０ｎｍ±１０ｎｍの全平均直径を有していた。
【０１４５】
第２の構成（試行５から６）において、シリカゾルは、水に分散した、メチルメタクリレート／アクリル酸コポリマーのビーズを含むポリマー分散体に組み入れた（１６ｗｔ％、ｐＨ＝４で）。これらのビーズは、Ｍａｌｖｅｒｎ  Ｎａｎｏ  ＺＳ装置を用いる動的光散乱によって測定して、７５ｎｍ±３０ｎｍの全平均直径を有していた。
【０１４６】
第３ステップは、０．４５μｍフィルターにより好ましくは予め濾過した、混合物の付着であった。付着は、ガラスの第１面（スズすなわちバス面の側）にスピンコーティングによって実施した。回転速度は、例えば１０００回転／分であった。
【０１４７】
他の同等の付着技術は、ディップコーティング、スプレーコーティング、ラミナー（ｌａｍｉｎａｒ）コーティング、ロールコーティングおよびフローコーティングである。
【０１４８】
第４ステップは熱処理に対応していた。
【０１４９】
こうして、試料１から６の第１の部分は、ビーズを除去し、コーティングを高密度化し、（複数の）溶媒を除去するために、４５０℃で３時間加熱した。好ましくは、ゾルの付着後、過度に激しい加熱のせいで現れるクラックの危険を減らすために、前もっての溶媒除去ステップ（例えば、１００℃で１時間）が場合によって実施され得る。
【０１５０】
試料１から６の第２の部分には、ビーズを除去し、コーティングを高密度化し、強化ガラスを得ることを可能にする、６４０℃で１０分間の強化処理を行った。好ましくは、ゾルの付着後、過度に激しい加熱のせいで現れるクラックの危険を減らすために、前もっての溶媒除去ステップ（例えば、１００℃で１時間）が場合よっては実施され得る。
【０１５１】
場合による第５ステップは、オーバーレイヤーを付け加えることからなっていた。こうして、試料１から６の一部は、特に、戸外または湿った雰囲気における用途を考慮して、耐加水分解性をさらに向上させるために、欧州特許出願公開第７９９８７３号明細書に記載のＡｑｕａｃｏｎｔｒｏｌ（登録商標）の手順に従ってパーフルオロシランＣＦ３（ＣＦ２）７ＣＨ２ＣＨ２Ｓｉ（ＯＨ）３により機能付与した。
【０１５２】
プラスチック基板の場合には、第４ステップだけを修正した：ビーズは、特定の溶媒を用いて除去し、コーティングを高密度化するための８０℃での熱処理、および／またはＵＶ処理を実施することが必要なこととして残された。
【０１５３】
図１および２は、試料２および３の横断面の走査電子顕微鏡写真を示す。
【０１５４】
図３および４は、それぞれ、試料５の横断面および底面の走査電子顕微鏡写真を示す。
【０１５５】
全ての試料で、多孔性コーティング２が、ガラス基板１との境界から空気との境界まで、その厚さ全体を通して、よく個別化され、均一に分布した細孔２０を有することを見出した。
【０１５６】
多孔性コーティング２の表面は、クラックの生成なしにポリマービーズを除去したおかげで、著しく滑らかであった。へーズは０．５％未満であった。
【０１５７】
ＰＭＭＡビーズを用いると、多孔性コーティングの細孔は、５０と７０ｎｍの間のサイズを有していたが、これは、前記ビーズのサイズに近かった。
【０１５８】
メチルメタクリレート／アクリル酸コポリマーのビーズを用いると、多孔性コーティングの細孔は、３０と７０ｎｍの間の大きさを有しており、前記ビーズのサイズのバラツキを実質的に再現していた。
【０１５９】
下の表１に、試行１から６のコーティングの様々な特性を記す。
【０１６０】
【表１】
2015120632.tif 000003
【０１６１】
コーティングの厚さは、ＳＥＭ顕微鏡写真を用いて求めた。
【０１６２】
水溶液中、５から３０％の量の、別の前駆体、特に、ナトリウム、リチウムまたはカリウムシリケートが選択され得る。
【０１６３】
こうして、変形形態として、プラスチックまたはガラス基板の場合に、カリウム、ナトリウムまたはリチウムシリケートをバインダーとして選択し、ビーズは、特定のポリマー抽出溶媒（例えば、ＰＭＭＡの場合にはＴＨＦ）と、その後の８０℃での乾燥（例えば、送風と共に赤外加熱によって）によってか、またはビーズを除去するための３５０℃以上での少なくとも１時間の熱処理によってかのいずれかで、除去した。
【０１６４】
・シリーズ２
Ｄｉａｍａｎｔガラスの試料をシリーズ１と同様に調製した。
【０１６５】
シリカゾルは、塩酸によりｐＨ＝２．５に酸性化した水中におけるテトラエチルオルソシリケート（ＴＥＯＳ）の加水分解によって製造した。配合物中のＴＥＯＳの質量濃度は４０％であった。ゾルは、激しく撹拌しながら９０分間で加水分解した（最初に濁っていた溶液が透明になった。）。
【０１６６】
使用した固体細孔形成剤は、水に懸濁したアクリルビーズ（４０％の固形分含量；ｐＨ＝５）の固体細孔形成剤であった。これらのビーズは、Ｍａｌｖｅｒｎ  Ｎａｎｏ  ＺＳ装置を用いる動的光散乱によって測定して、７０ｎｍ±２０ｎｍの全平均直径を有する。
【０１６７】
細孔形成剤を組み入れた後、厚さを調節するために、配合物を、塩酸を用いて酸性化した水（ｐＨ＝２．５）により希釈した。
【０１６８】
別の実施形態において、シリカにドーピングする目的で、アルミナ前駆体を配合物に添加した。この前駆体はアルミニウムアセチルアセトネートすなわちＡｌ（ａｃａｃ）であった。それは、ケイ素の代わりとして、５ｍｏｌ％の量で導入した。実際には、Ａｌ（ａｃａｃ）は、ゾルに添加する前に、希釈水に溶かした。細孔形成剤は最後に配合物に添加した。
【０１６９】
様々な配合物を、２０００ｒｐｍでスピンコーティングによって付着させた。次いで、試料は、７００℃で３分間、直ちに熱処理した。
【０１７０】
様々な試行の詳細を表２に記す。
【０１７１】
【表２】
2015120632.tif 000004
【０１７２】
コーティングは約１１０ｎｍの厚さ、および約７０ｎｍの細孔を有していた（ＳＥＭ観察）。
【０１７３】
・シリーズ３
この第３のシリーズでは、細孔形成剤だけがシリーズ２のそれと異なっていた。この場合、細孔形成剤は、水中のパラフィンオイル（１６．５ｗｔ％）のナノエマルジョンであった。オイルの液滴のサイズは、Ｍａｌｖｅｒｎ  Ｎａｎｏ  ＺＳ装置を用いる動的光散乱によって測定して、３２ｎｍ±１０ｎｍであった。
【０１７４】
エマルジョンが不安定になることを防ぐために、水に配合したシリカゾルを用いた。
【０１７５】
試行６および７におけるように、シリカにアルミナをドーピングすることが可能であった。
【０１７６】
コーティングを付着させ、次いで、シリーズ２におけると同じ条件下に熱処理した。
【０１７７】
様々な試行の詳細を表３に記す。
【０１７８】
【表３】
2015120632.tif 000005
【０１７９】
コーティングは、約１１０ｎｍ厚さ、および３０ｎｍの細孔を有していた（ＳＥＭ観察）。
【０１８０】
図４ａおよび４ｂは、それぞれ、シリーズ３タイプの横断面の走査電子顕微鏡写真を示す。
【０１８１】
図４ａは、ガラス１上の薄い多孔性コーティング２’を示し、図４ｂは、ガラス１上の厚い多孔性コーティング２’を示す。
【０１８２】
光学的性質
下の表４は、コーティング１から１０の可視屈折率を示す。
【０１８３】
【表４】
2015120632.tif 000006
【０１８４】
図５は、むき出しのＤｉａｍａｎｔタイプのエキストラ−クリアガラス（曲線Ａ）、および試行１の試料についての、４００と１２００ｎｍの間の透過Ｔプロファイルを示す：
−第１の試料、４５０℃で熱処理し、フルオロシランのグラフト化はなし（曲線Ｂ）；
−第２の試料、６４０℃で熱処理し、フルオロシランをグラフト化した（曲線Ｃ）；
−第３の試料、６４０℃で熱処理し、フルオロシランのグラフト化はなし（曲線Ｄ）；
−第４の試料、６４０℃での熱処理なしで、フルオロシランをグラフト化した（曲線Ｅ）。
【０１８５】
この図は、むき出しの比較例のガラスに比べて、試行１の試料での、可視における光透過の３または４％の増加、および近赤外における２％の増加を示す。グラフト化も、６４０℃での処理も光学的性質に影響を及ぼさない。
【０１８６】
４００−１２００ｎｍの全範囲を通して、透過Ｔは９０％を超えており、特に、４００と７００ｎｍの間では９３％以上である。
【０１８７】
さらに、反射Ｒは、４００と７００ｎｍの間で約５から５．５％、７００と１２００ｎｍの間では約８％で、ほぼ一定である。
【０１８８】
類似の結果を、試行２から１０の試料で得た。
【０１８９】
変形形態として、ＤＩＡＭＡＮＴエキストラ−クリアガラスを、２．１ｍｍの厚さを有するＰＬＡＮＩＬＵＸタイプのクリアガラスに置き換えて、シリーズ１から３の場合に上に記載した方法によるコーティングを付着させた。
【０１９０】
このようにして、図６は、むき出しのＰｌａｎｉｌｕｘガラス（曲線Ａ’）、およびそれぞれの面に多孔性コーティング（それぞれのコーティングは４５０℃で処理した。）を有する第２の試料（曲線Ｂ’）について、３００と１２００ｎｍの間の透過Ｔプロファイルを示す。
【０１９１】
後者の試料は、従来の反射防止用途：店の窓、絵を保護するための板ガラス、店のカウンターのためのものであった。
【０１９２】
図６は、「２面コーティング」試料での、可視における透過Ｔの５から６％の増加、５５０ｎｍでの９６％の透過を示す。さらに、反射Ｒは、４００と７００ｎｍの間で約２−２．５％、特に５５０ｎｍでは１．９で、ほぼ一定であり、片面コーティングでの約５％と比較される。
【０１９３】
試験
試料１から６に様々な試験を行った（下で詳細に説明する）。
【０１９４】
耐久性を決定するための第１の試験は、ＩＥＣ  ６１２５０規格に従って、しばしば「気候試験（ｃｌｉｍａｔｅ  ｔｅｓｔ）」と呼ばれる。コーティングは、−４０℃から＋８０℃の２０回の熱サイクルを受けた。
【０１９５】
第２の試験として、これらのコーティングに、雰囲気を８５％の相対湿度に制御したチャンバ内に８５℃で１０００時間コーティングを置くことからなる耐湿熱性試験を行った（ＩＥＣ  ６１２１５規格）。
【０１９６】
第３の試験として、これらのコーティングに、ＤＩＮ  ５００２１規格により中性塩噴霧（ｎｅｕｔｒａｌ  ｓａｌｔ  ｆｏｇ）またはＮＳＦ試験として知られている耐化学薬品性試験を行った。プロトコールは次の通りであった：コーティングを、５０ｇ／ｌのＮａＣｌを含み、ｐＨ７の水性噴霧に、３５℃の温度で５００時間曝した。
【０１９７】
このようにして、図７は、コーティングのないＤＩＡＭＡＮＴガラス（曲線Ａ”）およびシリーズ１の次の試料についての３００と１２００ｎｍの間の光透過プロファイルを示す：
−６４０℃で熱処理し、グラフト化有りおよび無しの試料、如何なる試験も行っていない（曲線Ｂ”）；
−６４０℃で熱処理し、グラフト化有りおよび無しの試料、第１の試験を行った（曲線Ｃ”）；
−６４０℃で熱処理し、グラフト化有りおよび無しの試料、第２の試験を行った（曲線Ｄ”）；
−６４０℃で熱処理した試料、第３の試験を行った（曲線Ｅ”）。
【０１９８】
この図は、光の反射および屈折率と全く同様に、光透過が変わらないことを示す。
【０１９９】
試料７から１０には、次の試験を行った：
−上で定めた湿熱試験；および
−ＤＩＮ  ６１２００規格による耐摩耗性（Ｏｐｅｌ）試験。
【０２００】
表５は、これらの２つの試験の前後で、シリコン系光起電力モジュールの場合に反射防止コーティングによって得られるエネルギー利得の値を記す。
【０２０１】
エネルギー利得は次のように定義される。
【０２０２】
【数１】
2015120632.tif 000007
ここで、ＩＡＲおよびＩ０は、それぞれ、反射防止コーティング有りおよび無しで得た電流密度である。
【０２０３】
電流密度は次のように定義される。
【０２０４】
【数２】
2015120632.tif 000008
ここで、
Ｄ（λ）は、太陽放射スペクトルであり；
Ｔ（λ）は、ガラスの透過スペクトルであり；また
Ｒｃｅｌｌ（λ）は、波長λでの光起電力電池の量子効率である。ここでは、シリコン電池を考えた。
【０２０５】
【表５】
2015120632.tif 000009
【０２０６】
これらの試験は、耐加水分解性に関するアルミナドーピングの明白な効果を示す。このドーピングは、機械的な耐性の低下を生じるが、これは、オイルナノエマルジョンのタイプの細孔形成剤の場合に比較的小さい。
【０２０７】
上記の方法はまた、次のように修正され得る。
【０２０８】
他の知られている細孔形成剤、例えば、溶液（場合によって、加水分解された形の）中の陽イオン界面活性剤分子のミセル、または陰イオンもしくは非イオン界面活性剤、または両親媒性分子（例えば、ブロックコポリマー）のミセルがまた、ビーズと共に組み入れられ得る。このような細孔形成剤は、２と５ｎｍの間の小さなサイズの多かれ少なかれ丸い細孔の狭いチャネル状の細孔を生じる。陽イオン界面活性剤は、セチルトリメチルアンモニウムブロミドであってよく、材料の前駆体は、酸性媒体中の加水分解により得られるその形：Ｓｉ（ＯＨ）４で溶液中にあり、界面活性剤：Ｓｉのモル比は１０−４と０．５の間である。
【０２０９】
変形形態として、多孔性コーティングは、巨視的な凹凸によりテクスチャ化された面、特に、Ｓａｉｎｔ−Ｇｏｂａｉｎ  ＧｌａｓｓによるガラスＡＬＢＡＲＩＮＯのようなプリントされラミネートされたエキストラ−クリアガラス、でなければＳａｉｎｔ−Ｇｏｂａｉｎ  ＧｌａｓｓによるＰＬＡＮＩＬＵＸタイプのクリアガラスをコーティングするように選択され得る。
【０２１０】
別の変形形態として、厚さを増すにつれて増大する多孔度を好ましくは有する、多孔性コーティングの積層体もまた提供され得る。
【０２１１】
ソーラーモジュール
試料１、６および１０を、ソーラーモジュールの外側ガラス板として好ましいとして選択した。
【０２１２】
図８に示すモジュール１０は、次のように作製した：その外側の面（空気に面する側）１２に反射防止多孔性コーティング２を備えたガラス板１を、その内側の面１１によりガラス板３（「内側」の板と呼ばれる）に取り付けた。この内側のガラス板３は、厚さ２．１ｍｍのクリアまたはエキストラ−クリア強化ガラスからなっていた。
【０２１３】
より詳細には、光起電力電池４を、２つのガラス板１、３の間に置き、次いで、欧州特許出願公開第０７３９０４２号明細書の教示に従って、板の間のスペースに、ポリウレタン系硬化性ポリマーを注入した。
【０２１４】
それぞれの光起電力電池４は、知られている様に、ｐ／ｎ接合を形成しているシリコンウェハと、前面および背面の印刷電気接点とからなっていた。シリコン光起電力電池は、他の半導体（例えば、ＣＩＳ、ＣｄＴｅ、ａ−Ｓｉ、ＧａＡｓ，ＧａＩｎＰ）を用いる太陽電池に置き換えることができる。
【０２１５】
比較のために、前記のものと同じであるが、本発明による反射防止多孔性コーティングを含まないエキストラ−クリアガラスからなる外側ガラス板を有するソーラーモジュールを組み立てた。
【０２１６】
全電流密度として表した効率の増加は、従来のモジュールに比べて、約２．９％であった。
【０２１７】
図９に示す第１の変形形態において、モジュール１０’は、その外側の面１２に多孔性コーティング２、その内側の面に、例えば、ａ−Ｓｉ、ＣｄＴｅ，ＧａＡｓまたはＧａＩｎＰ型の１つまたは複数の薄膜光起電力電池４’を有するガラス板１を備えていた。
【０２１８】
より詳細には、通常通りに、それぞれの光起電力電池は次の積層を備えていた：
−透明導電（ＴＣＯ）層；
−ａ−Ｓｉ型活性層（単一層または多層）；および
−金属反射体（例えば、銀またはアルミニウムからなる）。
【０２１９】
図１０に示す第２の変形形態において、光起電力電池４”は、ガラス板３上のＣＩＳ型のものであった。
【０２２０】
光起電力電池４”は、例えばＥＶＡからなる、ラミネーション中間層５により、第１ガラス板１’にラミネートした。第１ガラス板１と同様に、可能な最低の屈折率および少なくとも１５０ｎｍの厚さを有する、好ましくは試料３、４または５の低屈折率多孔性コーティングを、その内部ラミネーション面１１に有する薄く着色されたガラス板１’を、好ましいとして選択した。
【０２２１】
例えばカーテンウォール上の、このタイプのモジュールは、薄く着色されたガラスの色を保持する。
【０２２２】
場合によって、外部反射防止コーティング、特に、例えば、試料１、および６から１０の多孔性コーティングが付加され得る。
【０２２３】
変形形態として、ラミナートされた単一ガラスパネルを形成することができ、多孔性コーティングは光学的セパレータを成す。
【０２２４】
発光ラミネート構造
以下を備える発光自動車ルーフ１００を製造した：
−約１．５に等しい屈折率ｎ１の平坦で透明な第１基板１、例えば、クリアまたはエキストラ−クリアガラス；
−全体に薄く着色された平坦な第２基板１”、特にガラスＶＧ１０のような薄く着色されたガラス；
−第１と第２基板の間のラミネーション中間層５、例えばＰＶＢ中間層；
−第１ガラス板上に付着し、光学的セパレータを成す不連続多孔性コーティング２”、このコーティング２”は、例えば１．１の屈折率ｎ２、および４００ｎｍの厚さを有する；
−第１ガラス基板１の溝に好ましくは収納された発光ダイオード６の形の、第１基板の端部から照らすための光源；および
−所望の発光に応じて、適切な寸法の輪郭体の形の、多孔性コーティングと第１基板の間の内部後方散乱ネットワーク７。
【０２２５】
多孔性コーティングとして、前記試行のコーティングの１つを、必要である場合、厚さを合わせて、選択することができる。
【０２２６】
ＯＬＥＤデバイス
図１２は、コーティングのない基板、または、その外面に多孔性コーティング（例えば試行１から１０の場合においてすでに記載の製造方法を用い、本発明に従ってナノ粒子またはナノ液滴タイプの細孔形成剤により得られる）をコーティングした基板を組み入れた有機発光デバイスの角度の関数として透過率を例示する。
【０２２７】
曲線２００の形は、全ての光線が、ガラス／空気の境界での入射角に関わらず、ガラスから取り出される理想的な場合に対応する。
【０２２８】
曲線３００は、コーティングのないガラス板に対応する。
【０２２９】
曲線４００は、０°での取出しの最適化のために、多孔性コーティングにより被覆されたガラス板に対応する。
【０２３０】
曲線５００は、３２°での取出しの最適化のために、多孔性コーティングにより被覆されたガラス板に対応する。
【０２３１】
曲線６００は、４０°での取出しの最適化のために、多孔性コーティングにより被覆されたガラス板に対応する。
【０２３２】
さらに、次の式：
【０２３３】
【数３】
2015120632.tif 000010
（式中、
−Ｔθは、光線の入射角θの関数としての光透過に対応し；また
−Ｒθは、０°と、ガラスと空気の間での屈折臨界角との間で、光線の入射角θの関数としての矩形プロフィールであり、Ｒ（ｘ）の大きさは１に規格化されており、したがって、形状比Ａは理想的配置構成からのずれを定める）
によって定義される規格化形状比（ｎｏｒｍａｌｉｚｅｄ  ｆｏｒｍ  ｒａｔｉｏ）Ａを表６に記す。所定の角度でのそれぞれの取出しの最適化のために、好ましい屈折率および厚さが得られる。
【０２３４】
【表６】
2015120632.tif 000011
【０２３５】
多孔性コーティングにより、形状比のかなりの程度の増加が認められる。
【図１】
2015120632.tif 000012
【図２】
2015120632.tif 000013
【図３】
2015120632.tif 000014
【図４】
2015120632.tif 000015
【図４ａ】
2015120632.tif 000016
【図４ｂ】
2015120632.tif 000017
【図５】
2015120632.tif 000018
【図６】
2015120632.tif 000019
【図７】
2015120632.tif 000020
【図８】
2015120632.tif 000021
【図９】
2015120632.tif 000022
【図１０】
2015120632.tif 000023
【図１１】
2015120632.tif 000024
【図１２】
2015120632.tif 000025
【手続補正書】
【提出日】平成26年12月16日(2014.12.16)
【手続補正１】
【補正対象書類名】明細書
【補正対象項目名】００９９
【補正方法】変更
【補正の内容】
【００９９】
また、後者の積層の適用において、好ましくはすでに上に記載された（大きな細孔、ビーズまたはナノ液滴などによって製造される）低屈折率多孔性コーティングは、第１基板の屈折率ｎ１より小さい屈折率ｎ２を有し得るので、特に、その結果、ｎ１−ｎ２は、好ましくは全可視領域に渡って、０．１以上、または０．２以上でさえあり、例えば０．４に達する。
【手続補正２】
【補正対象書類名】明細書
【補正対象項目名】０１０２
【補正方法】変更
【補正の内容】
【０１０２】
第３の積層構成において、発光積層構造が提案され、この構造は、
−所定の屈折率がｎ１、特に、クリアもしくはエキストラ−クリアガラスからなる、またはプラスチックでもよい透明で平坦な第１基板；
−全体に薄く着色された平坦な第２基板、特に、薄く着色されたガラス；
−第１と第２基板との間の積層中間層；
−光学的セパレータを成す多孔性コーティング、積層中間層に、または第１基板に付着される、この多孔性コーティングは、屈折率がｎ２であり、差ｎ１−ｎ２は、好ましくは全可視領域に渡って、０．１以上、または０．２以上でさえあり、例えば０．４に達する；
−第１基板の端部に連結された光源、特に、発光ダイオード（ＬＥＤ）；および
−多孔性コーティングと第１基板の間の内部後方散乱ネットワーク、および／または、第１基板の外面の外部散乱ネットワーク；
を含む。
【手続補正３】
【補正対象書類名】特許請求の範囲
【補正対象項目名】全文
【補正方法】変更
【補正の内容】
【特許請求の範囲】
【請求項１】
所定の屈折率ｎ１の平坦で透明な第１基板（１）；
全体に薄く着色された平坦な第２基板（１”）；
第１と第２基板との間の積層中間層（５）；
積層中間層上または第１基板上に付着した、光学的セパレータを成す多孔性コーティング（２”）（このコーティングは、屈折率がｎ２であり、差ｎ１−ｎ２が０．１以上である。）；
第１基板の端部に連結された光源（６）；および
多孔性コーティングと第１基板との間の内部後方散乱ネットワーク（７）、および／または、第１基板の外面の外部散乱ネットワーク
を備えることを特徴とする発光積層構造（１００）。
【請求項２】
前記第１基板がクリアまたはエキストラ−クリアガラスからなる、請求項１に記載の発光積層構造。
【請求項３】
前記第２基板が薄く着色されたガラスである、請求項１または２に記載の発光積層構造。
【請求項４】
前記光源が発光ダイオードである、請求項１から３のいずれか一項に記載の発光積層構造。
【請求項５】
差ｎ１−ｎ２が０．２以上である、請求項１から４のいずれか一項に記載の発光積層構造。
【請求項６】
前記多孔性コーティングの厚さが２００ｎｍ以上である、請求項１から５のいずれか一項に記載の発光積層構造。
【請求項７】
前記多孔性コーティングの厚さが４００ｎｍ以上である、請求項６に記載の発光積層構造。
【請求項８】
前記多孔性コーティングの厚さが１μｍ未満である、請求項６または７に記載の発光積層構造。
【請求項９】
内部後方散乱ネットワークを有する場合に、前記多孔性コーティングが、前記内部後方散乱ネットワークの間にだけ付着されるか、または前記内部後方散乱ネットワークをも覆う、請求項１から８のいずれか一項に記載の発光積層構造。
【請求項１０】
前記内部後方散乱ネットワークまたは前記外部散乱ネットワークが、本質的に無機物である、請求項１から９のいずれか一項に記載の発光積層構造。
【請求項１１】
前記内部後方散乱ネットワークまたは前記外部散乱ネットワークが、無機バインダーおよび／または無機散乱粒子に基づく、請求項１から１０のいずれか一項に記載の発光積層構造。
【請求項１２】
光学的セパレータを成す前記多孔性コーティング（２”）が、前記第１基板上に付着する、請求項１から１１のいずれか一項に記載の発光積層構造。
【請求項１３】
運搬手段の発光ルーフである、請求項１から１２のいずれか一項に記載の発光積層構造。
【請求項１４】
前記多孔性コーティングが、ゾル−ゲルタイプであり、本質的に無機物であり、一連の閉鎖細孔（２０）を有しその少なくとも最小特性寸法は、平均で、少なくとも２０ｎｍである、請求項１から１３のいずれか一項に記載の発光積層構造。
【請求項１５】
前記多孔性コーティングの有する一連の閉鎖細孔（２０）の少なくとも最小特性寸法は、平均で、１００ｎｍを超えない、請求項１４に記載の発光積層構造。
【請求項１６】
前記多孔性コーティングの細孔が、一定の形状を有することを特徴とする、請求項１から１５のいずれか一項に記載の発光積層構造。
【請求項１７】
前記多孔性コーティングの細孔が、実質的に球状または卵状の形を有することを特徴とする、請求項１６に記載の発光積層構造。
【請求項１８】
前記多孔性コーティングが、シリカに基づくまたは二酸化ケイ素、準化学量論的酸化ケイ素およびオキシ炭化ケイ素、オキシ窒化ケイ素もしくはオキシ炭窒化ケイ素から選択される少なくとも部分的に酸化されたケイ素誘導体に好ましくは基づく、アルカリ金属に対するバリアおよび／または接着促進剤であり得る下層上に配置されることを特徴とする、請求項１から１７のいずれか一項に記載の被覆された基板。
【外国語明細書】
2015120632000001.pdf